(57)【要約】【課題】  原子力分野で使用する新規化合物は次のような条件を満たす必要がある。  （１）空気酸化や光分解を起こしにくく、安定な化合物であること、  （２）原子力分野では幾つかの分離対象があり、それらを単離精製できるものであること、その分離対象の元素にＴｃ，Ｍｏがあり、  （３）原子力分野で利用される溶媒抽出法では、その抽出系に硝酸―ドデカンを用いる。このために、ドデカンに十分溶解する物質であること、  （４）現状で運転される方法より経済性に優れる必要があるため、安価に入手可能な化合物が必要である。即ち、市販の化合物同士を用いて簡単に合成できること、等である。【解決手段】  新物質のＴＯＭＩＤＧＡは次の特徴を有し、合成が容易、無極性溶媒に無限の割合で混ざり合う、Ｔｃ，Ｍｏと強く結合する、空気中で安定な化合物である。【選択図】  図１
2009114129.tif 000002
【特許請求の範囲】
【請求項１】
下記の化学式を有するＮ，Ｎ，Ｎ’，Ｎ’―テトラオクチルー３−メチルイミノジグリコールアミド化合物。
（Ｃ８Ｈ１７）２―ＮＣＯ―ＣＨ２―Ｎ（ＣＨ３）―ＣＨ２―ＣＯＮ（Ｃ８Ｈ１７）２
【請求項２】
無極性溶媒のドデカンに可溶で、室温で液体で、沸点が２７０℃であるＮ，Ｎ，Ｎ’，Ｎ’―テトラオクチルー３−メチルイミノジグリコールアミド化合物からなる特定金属の錯形成抽出剤。
【請求項３】
溶液中に存在するＴｃ又はＭｏを上記化合物との錯形成により抽出する請求項２記載の抽出剤。
【発明の詳細な説明】
【技術分野】
【０００１】
本発明は、新規化合物のＮ，Ｎ，Ｎ’，Ｎ’―テトラオクチルー３−メチルイミノジグリコールアミド（ＴＯＭＩＤＧＡ）化合物の優れた特性に関する。ＴＯＭＩＤＧＡは合成が比較的簡単であり、原料３−メチルイミノジグリコール酸（３−メチルイミノ二酢酸）とジオクチルアミンの反応で得られ、市販の化合物同士を通常のアミドを合成する反応を利用して得ることができる。
【０００２】
得られたＴＯＭＩＤＧＡは無極性溶媒のドデカンによく解け、このことはあらゆる希釈溶媒に溶解できることを意味する。塩素系溶媒でない比較的安定なドデカンに溶解するということで、工場規模のプロセスにも役立てることができる。又、ＴＯＭＩＤＧＡは昇華や空気中で自発的に反応、分解することがなく、発火点の低いといったような不安定な性質がない。
【０００３】
この化合物を溶媒抽出の抽出剤として用いた時にＴｃ、Ｍｏといった通常の抽出剤では抽出できない陰イオン性の金属と強く結合することが確認された。
【背景技術】
【０００４】
近年の抽出剤開発において重要な課題は、従来分離・回収の困難な金属イオンの高選択的、簡便分離法の開発に用いることのできる化合物を探索することである。原子力分野において抽出剤開発の課題として、（１）空気中で安定、（２）対象の放射性元素について強い結合力を示す、（３）希釈溶媒として利用されるｎ・ドデカンのような無極性溶媒に高い溶解性を持つ、（４）合成が簡単で、コストが安い化合物が注目される。
【０００５】
対象元素の一部にＴｃ，Ｍｏが含まれており、これら元素が放射性廃液中に多く含まれている。Ｔｃは長半減期で中間貯蔵後の放射能の主成分に当り核変換が求められており、一方Ｍｏはカラス固化体の強度を下げる金属であり、放射性廃液中の濃度が制限される元素である（非特許文献１）。これら金属は、水溶液中にＴｃＯ４，ＭｏＯ４といったような陰イオンとして存在するため、通常の抽出剤では抽出しにくい元素である。Ｔｃの抽出を取り扱った文献もある（非特許文献２及び３）。
【非特許文献１】原子力機構次世代原子力システム研究部門、「高速増殖炉サイクルの実用化戦略調査研究フェーズＩＩ技術検討書―（２）燃料サイクルシステムー」ＪＡＥＡ−Ｒｅｓｅａｒｃ  ｈ  ２００６−０４３（２００６）
【非特許文献２】Ｎ．Ｃｏｎｄａｍｉｎｅｓ，Ｃ．Ｍｕｓｉｋｅｓ  ａｎｄ  Ｌ．Ｈ．Ｄｅｌｍａｕ，ＣＥＡ・ＣＯＮ−１１４５６（１９９３）
【非特許文献３】Ｍ．Ｔａｋｅｕｃｈｉ，Ｓ．Ｔａｎａｋａ，Ｍ．Ｙａｍａｗａｋｉ，Ｒａｄｉｏｃｈｉｍ．Ａｃｔａ  ６３（１９９３）９７−１００
【発明の開示】
【発明が解決しようとする課題】
【０００６】
有機合成により様々な化合物が合成可能であるが、原子力分野で利用するために求められる性質は次のようなものであり、新物質を当該分野で使用するためにはこれらの課題を解決する必要がある。
【０００７】
（１）複雑な化合物になると、空気酸化や光分解を起こしやすく、そのような不安定な化合物は原子力分野での使用に耐えられない。
（２）原子力分野では幾つかの分離対象があり、それらを単離精製する課題がある。分離対象元素の一部にＴｃ，Ｍｏがあり、これらを効率的に分離回収する技術が求められる。
【０００８】
（３）原子力分野で利用される溶媒抽出法では、その抽出系に硝酸―ドデカンを用いる。このために、ドデカンに十分溶解する物質でなければ利用できない。
（４）現状で運転される方法より経済性に優れる必要があるため、安価に入手可能な化合物が必要である。即ち、市販の化合物同士を簡単な合成反応を用いて新物質を得る必要がある。
【課題を解決するための手段】
【０００９】
本発明は、安価に合成でき、ドデカンに可溶で、ＴｃやＭｏに高い分配比を持つ、空気中で安定な化合物を発見したことに関する。
即ち、ＴＯＮＩＤＧＡは、市販の３−メチルイミノニ酢酸（３−メチルイミノジグリコール酸）とジオクチルアミンを用いて、アミドを合成する一般的な方法で合成することができる。得られた化合物は疎水性が高く、ｎ―ドデカンと無限に混ざり合うことを確認した。その溶解溶液を用いて、硝酸に含まれるＴｃ，Ｍｏを高い分配係数で回収することができた。更に、本化合物が、目視にて空気中分解や昇華などの反応が起こらないことを確認できた。以上の性質を持って、本化合物により高レベル廃液中のＴｃ、Ｍｏを効率よく抽出回収できる。
【００１０】
本発明の化合物の構造式又は化学式は次のとおりである。
（Ｃ８Ｈ１７）２―ＮＣＯ―ＣＨ２―Ｎ（ＣＨ３）―ＣＨ２―ＣＯＮ（Ｃ８Ｈ１７）２
【００１１】
【化１】
2009114129.tif 000003
【発明の効果】
【００１２】
本発明は、次の特有の効果を有するものである。
（１）安価に合成できるＴＯＭＩＤＧＡ化合物を開発した。本化合物は空気中安定で、無極性溶媒のドデカンと無限の割合で混ざることができ、更にＴｃ，Ｍｏと安定な金属錯体を形成する。
【００１３】
（２）本化合物は高レベル放射性廃液に存在するＴｃ，Ｍｏを効率よく回収できる抽出剤となり得る。
【発明を実施するための最良の形態】
【００１４】
本発明の新規化合物Ｎ，Ｎ，Ｎ’，Ｎ’―テトラオクチルー３−メチルイミノジグリコールアミド化合物は、無極性溶媒への溶解性、金属イオンの抽出性、安定性などの特性を有する。
【００１５】
又、上記新規化合物は、市販の３−メチルイミノ二酢酸を塩素化の後、ジオクチルアミンと反応させて簡単に合成することができる。合成した物質は次のような優れた特性を示している。
【００１６】
（１）無極性溶媒のドデカンと制限なく混ざる。
（２）室温で液体であり、沸点は２７０℃で、安定な化合物である。
（３）Ｔｃ，Ｍｏ等通常の抽出剤では抽出できないような金属と強い錯形成を示す。
【００１７】
上記化合物を合成する際の有機化学反応としては、ＣＨ３−Ｎ（ＣＨ２ＣＯＯＨ）２＋
Ｃｌ２の反応により、ＣＨ３−Ｎ（ＣＨ２ＣＯＣｌ）２を得、これにアミンを反応させてＣＨ３−Ｎ（ＣＨ２ＣＯＮ（Ｃ８Ｈ１７）２）２を生成する。
【実施例】
【００１８】
（実施例１）
ＴＯＭＩＤＧＡを合成する方法は次のとおりである。
市販のメチルイミノ二酢酸を塩化チオニルを用いて酸塩化物を生成する。その後、ジメチルアミンを冷却しながら添加して、緩やかに反応させる。得られた生成物をシリカゲルカラム等を使用して単離精製してＴＯＭＩＤＧＡを得る。合成収率は訳３０％程度である。
（実施例２）
ＴＯＭＩＤＧＡの安定性をみる実験の一つとして、沸点を測定した。尚、室温で液体なので融点は測定できない。２７０℃で蒸発するのを確認した。又、それより低い温度では激しい酸化反応や分解反応は見られず、空気雰囲気で比較的安定であることを確かめた。又、ドデカンへの溶解性を確認したが、ほぼ無制限に溶解することを確認し、無極性溶媒中で安定に存在することを確かめた。
（実施例３）
０．１ＭのＴＯＭＩＤＧＡ／ｎ―ドデカンを有機相に、水相には各種酸濃度の硝酸を用いて、Ｔｃ、Ｍｏの溶媒抽出実験を行った。結果を図１に示す。図１は、Ｍｏ、Ｔｃ含有硝酸溶液と０．１ＭのＴＯＭＩＤＧＡ濃度のｎ―ドデカン溶媒を等量ずつ混合、振とうし、実験後の水相、有機相の金属の分配比を測定した結果である。図の横軸、縦軸は、それぞれ、硝酸濃度及びＴｃ，Ｍｏ分配比である。
【００１９】
分配比は酸濃度増加とともに減少し、０．５ＭＨＮＯ３でＴｃ分配比８２．６、Ｍｏ分配比７．８５であり、１ＭＨＮＯ３でＴｃ分配比５３．４、Ｍｏ分配比６であった。Ｔｃは一度の抽出実験で９８．９９％回収可能であり、Ｍｏは８３．８７％回収できる。Ｍｏの回収は、やや低い数であるが、抽出操作を繰り返すことにより定量的な回収が可能となる。いれの分配比も硝酸―ドデカンの溶媒抽出系では非常に高いものである。
【産業上の利用可能性】
【００２０】
使用済み燃料溶解液或いは高レベル廃液から効率的にＴｃ，Ｍｏを溶媒抽出法により分離回収できる。抽出剤生成プロセス設計が容易になり、その経済性も向上する。
【図面の簡単な説明】
【００２１】
【図１】Ｍｏ，Ｔｃを含有する硝酸溶液からなる水相とＴＯＭＩＤＧＡのｎ―ドデカン溶媒からなる有機相との間のＭｏ，Ｔｃの水相及び有機相における分配比を示した図である。
【図１】
2009114129.tif 000004